Brevet FR2598428A1 — publié le 19871113

L a régente invention concerne une composition reno- vatrice et lustrant. On connaît actuellement de nombreuses compositions rénovatrices et Lustrantes. Toutefois, Les compositions actuelles sont généralement appropriées pour un nombre limité de matériaux et Si l'on souhaite traiter des matériaux différents quant à leur nature ou à leur état de surface, il est donc nécessaire d'utiliser plusieurs compositions rénovatri- ces et Lustrantes différentes. Par exemple, pour les matériaux très Lisses, on utilise souvent des compositions rénovatrices et lustrantes épaisses contenant une forte proportion de matière abrasive finement divisée et qui procure un lustrage important lors de leur utilisation.Mais la composition rénovatrice est alors difficile à essuyer de sorte qu'une telle composition convient mal pour des matériaux ayant une surface irrégulière telle que des matières plastiques granitées. Dans ce cas en effet, la partie non essuyée de la composition rénovatrice sèche sur place et laisse un dépôt de matière abrasive contraire à l'effet recherché. Au contraire, il existe des compositions rénovatrices plus appropriées aux matières à surface irrégulière et contenant une très faible proportion d'agent abrasif.Dans ce cas toutefois, il est fréquent que la matière abrasive soit mal maintenue en suspension dans la composition rénovatrice de sorte que L'effet rénovateur est faible. Ces compositions ne donnent donc pas entièrement satisfaction aux utilisateurs. Un but de la présente invention est de proposer une composition rénovatrice et lustrante de fluidité et de stabilité équilibrées permettant son usage pour un très grand nombre de matériaux. En vue de la réalisation de ce but, on prévoit selon l'invention une composition rénovatrice et lustrante comportant, en poids, environ 5 2 parts d'un solvant organique, 37 parts d'une huile minérale légère, 15 parts d'eau, 2 parts de matière minérale finement divisée, 1 part de téter gent liquide, 0,2 part d'ammoniaque, 0,3 part d'oléine, 0,3 part d'huile végétale, 0,6 part d'alcool, 0,1 part de glycérine, 0,008 part de sulforicinate de soude. Selon des aspects avantageux de l'invention, le solvant organique est du white-spirit, l'huile minérale est du pétrole lampant,l'hui le végétale est un mélange composé de 0,2 part d'huile de colza et 0,1 part d'huile de ricin, l'alcool est de l'alcool éthylique ou un mélange d'alcool éthylique et d'alcool octylique. Selon un aspect préféré de L'invention, on prévoit également dans la composition 0,3 part de dipenténe et/ou 0,07 part d'huile de silicone. L'invention concerne également un procédé préféré de réalisation de la composition assurant un maintien stable du mélange des composants. D'autres caractéristiques et avantages de l'invention apparaîtront à la lumière de la description qui suit. Selon un mode de réalisation avantageux, la composition selon l'invention est obtenue en mettant en oeuvre le procédé suivant a) on réalise une première préparation en mélangeant successivement (parts exprimées en poids) environ 1 part de détergent liquide, environ 12 parts d'eau, environ 37 parts de pétrole lampant, de préférence du pétrole désodorisé, environ 50 parts de white-spirit, de préférence du white-spirit 5 Dt aromatique;; b) on réalise une seconde préparation en mélangeant successivement (parts exprimées en poids), environ 1,4 part de matière minérale finement divisée, de préférence de la diatomite, environ 0,04 part d'une autre matière minérale finement divisée, de préférence de la terre d'ombre naturelle, environ 2 parts de white-spirit, de préférence du white-spirit 5 % aromatique, environ 0,2 part de pétrole lampant, de préférence du pétrole désodorisé, environ 0,008 part de sulforicinate de soude, environ 0,3 part d'oléine, environ 0,05 part d'eau, et environ 0,2 part d'ammoniaque;; c) on réalise une troisième préparation pour laquelle on mélange tout d'abord (parts exprimées en poids), 0,2 part de montmorillonite avec environ 0,2 part de Si t ce finement divisée, de préférence de la silice de C'eubourg, on ajoute à ce mélange un mélange préalablement formé d'environ 0,2 part d'huile de colza et environ 0,08 part d'huile de ricin, on ajoute au mélange ainsi formé environ 0,1 part de pétrole lampant, de préférence du pétrole désodorisé, on réalise parallèlement un mélange comprenant environ 0,04 part d'alcool octylique, environ 0,1 part de glycérine, environ 0,6 part d'alcool éthylique, environ 2,5 parts d'eau et l'on ajoute ce mélange aux mélanges préalablement effectués. d) On incorpore la seconde préparation dans la pre mièvre préparation tout en continuant à mélanger; e) on incorpore la troisième préparation au mélange de la première et de la seconde préparation tout en continuant à mélanger. De préférence, on ajoute à la composition ainsi obtetenue environ 0,3 part en poids de dipentène et/ou environ 0,07 part en poids d'huile de silicone. A titre d'exemple particulier de réalisation, on a réalisé la composition selon l'invention en mettant en oeuvre le procédé suivant : on a réalisé une première préparation en mélangeant successivement tout en tournant à La main : 0,07 kg de détergent liquide, 10 kg d'eau, 30 kg de pétrole Lampant désodorisé, 40 kg de white-spirit 5 X aromatique. On a ensuite réalisé une seconde préparation en mélangeant successivement, tout en tournant à La main 24,31 kg de tripoli rose américain (diatomite finement divisée), 0,7 kg de terre d'ombre naturelle (en poudre), 34,8 kg de white-spirit 5 X aromatique, 3,17 kg de pétrole désodorisé, 0,1 kg de sulforicinate de soude, 5,15 kg d'oléine, 0,9 kg d'eau, 2,8 kg d'ammoniaque. On a réalisé une troisième préparation pour Laquelle on a mélangé tout d'abord 3,33 kg de bentonite américaine (montmorillonite) vec 3,33 kg de silice de > ubourg; séparément on a mélange 3,15 kg d'huile de colza avec 1,5 kg d'huile de ricin et le mélange obtenu a été incorporé avec le mélange de bentonite et de silice de Neubourg; à ce mélange on a ajouté, en continuant à tourner, 2,2 k g de pétrole lampant désodorisé; on a mélange à part 0,67 kg d'alcool octylique avec 1,75 kg de glycérine pure, 9,8 kg d'alcool éthylique et 45 kg d'eau; ce mélange a été incorporé dans le mélange précédemment effectue. A la quantité préparée de première préparation, on a ajouté 4 litres de La seconde préparation tout en continuant à tourner, puis 4 litres de la troisième préparation tout en continuant à tourner. On a ensuite ajouté 3 litres de dipentène tout en continuant à tourner et pour terminer 7 litres d'huile de silicone tout en continuant à tourner. La composition ainsi obtenue se présente sous forme d'une émulsion crémeuse qui s'étale très facilement à l'aide d'un chiffon sur le matériau à rénover et lui donne un lustre et une brillance exceptionnels. La composition selon l'in- vention s'est en particulier révélée très efficace sur les matériaux suivants : aluminium, argent, bronze, acier (inoxydable ou non), cuivre, laiton, chrome, étain, faience, porcelaine, résine ou matière plastique lisse ou granitée, Le bois ciré ou vernis, les objets peints, le marbre, le verre ainsi que sur de nombreux autres matériaux Bien entendu l'invention n'est pas limitée au mode de réalisation décrit ci-dessus et on peut y apporter des variantes de réalisation sans sortir du cadre de l'invention. En particulier, bien que des matières minérales particulières aient été données à titre d'exemple, on pourra incorporer d la composition tout autre élément abrasif finement divisé. De même, les huiles particulières énumérées pour former une émulsion avec l'eau pourront être remplacées par d'autres huiles minérales ou végétales donnant un résultat équivalent R E V E N D I C A T I O N S 1. Comnosition rénovatrice et lustrante caractérisée en ce qu'elle comporte, en poids, environ, 52 parts de solvant organique, 37 parts d'une huile minérale légère, 15 parts d'eau, 2 parts de matière minérale finement divisée, 1 part de détergent Liquide, 0,2 part d'ammoniaque, 0,3 part d'oléine, 0,3 part d'huile végétale, 0,6 part d'alcool, 0,1 part de glycérine, 0,008 part de sulforicinate de soude. 2. Composition rénovatrice et lustrante selon La revendication 1, caractérisée en ce que le solvant organique est du white-spirit. 3. Composition rénovatrice et Lustrante selon La revendication 1 ou la revendication 2, caractérisée en ce que l'huile minérale est du pétrole lampant. 4. Composition rénovatrice et lustrante selon L'une des revendications 1 à 3 caractérisée en ce que la part d'huile végétale est composée d'un mélange de 0,2 part d'huile de colza et de 0,1 part d'huile de ricin. 5. Composition rénovatrice et lustrante selon L'une des revendications 1 à 4 caractérisée en ce que l'alcool est de l'alcool éthylique ou un mélange d'alcool éthylique et d'alcool octylique. 6. Composition rénovatrice et lustrante selon L'une des revendications 1 à 5 caractérisée en ce qu'elle comporte en outre 0,3 part de dipentène. 7. Composition rénovatrice et Lustrante selon l'une des revendications 1 à 6 caractérisée en ce qu'elle comporte en outre 0,07 part d'huile de silicone. 8.Composition rénovatrice et lustrante caractérisée en ce qu'elle comporte, en poids, environ 1,4 part de diatomite finement divisée, environ 0,04 part de terre d'ombre naturelle en poudre, environ 52 parts de white-spirit, environ 37 parts de pétrole lampant, environ 0,008 part de sulforicinate de soude, environ 0,3 part d'oléine, environ 15 parts d'eau, environ 0, -c parts d'ammoniaque, environ 1 part de détergent liquide, environ 0,2 part de montmorillonite, environ 0, c part de si lice de Neubourg, environ 0,2 part d'huile de colza, environ 0,08 part d'huile de ricin, environ 0,04 part d'alcool octylique, environ 0,1 part de glycérine, environ 0,6 part d'alcool éthylique. 9. Procédé de réalisation d'une composition rénovatrice et lustrante comportant les étapes suivantes : a) on réalise une première préparation en mélangeant successivement (parts exprimées en poids) environ 1 part de détergent liquide, environ 12 parts d'eau, environ 37 parts de pétrole lampant, de préférence du pétrole désodorisé, environ 50 parts de white-spirit; de préférence du white -spirit 5 % aromatique ; b) on réalise une seconde préparation en mélangeant successivement (parts exprimées en poids), environ 1,4 part de matière minérale finement divisée, de de préférence de la diatomite, environ 0,04 part d'une autre matière minérale finement divisée, de préférence de la terre d'ombre naturelle, environ 2 parts de white-spirit, de préférence du white-spirit 5 % aromatique, environ 0,2 part de pétrole lampant, de préférence du pétrole désodorisé, environ 0,008 part de sulforicinate de soude, environ 0,3 part d'oléine, environ 15 parts d'eau, et environ 0,2 part d'ammoniaque;; c) on réalise une troisième préparation pour laquelle on mélange tout d'abord (parts exprimées en poids), O,e part de montmorillonite avec environ 0,2 part de Si lice, finement divisée, de préférence de la silice de Neubourg, on ajoute à ce mélange un mélange préalablement formé d'environ 0,2 part d'huile de colza et environ 0,08 part d'huile de ricin, on ajoute au mélange ainsi formé environ 0,1 part de pétrole lampant, de préférence du pétrole désodorisé, on réalise parallèlement un mélange comprenant environ 0,04 part d'alcool octylique, environ 0,1 part de glycérine, environ 0,6 part d'alcool éthylique, environ 2,5 parts d'eau et l'on ajoute ce mélange aux mélanges préalablement effectués;; d) On incorpore la seconde preparat1on dans la premier préparation tout en continuant à mélanger. e) on incorpore la troisieme preparation au mélange de La premiére et de La seconde préparation tout en continuant à mélanger. 10) Procédé de réalisation d'une composition rénovatrice et lustrante comportant les étapes suivantes : on réalise une premiere preparation en mélangeant tout en tournant : 0,07 kg de détergent liquide, 10 kg d'eau, 30 kg de pétrole lampant désodorisé, 40 kg de white-spirit 5 % aromatique. On réalise ensuite une seconde préparation en mélangeant successivement, tout en tournant : 24,31 kg de tripoli rose américain (diatomite finement divisée), 0,7 kg de terre d'ombre naturelle (en poudre), 34,8 k g de w h i te- -spirit 5 Z aromatique, 3,17 kg de pétrole désodorisé, 0,1 kg de sulforicinate de soude, 5,15 kg d'oléine, 0,9 kg d'eau, 2,8 kg d'ammoniaque. On réalise une troisième prépa- ration pour Laquelle on mélange tout d'abord 3,33 kg de bentonite américaine (montmorillonite) avec 3,33 kg de silice de Neubourg; séparément on mélange 3,15 kg d'huile de colza avec 1,5 kg d'huile de ricin et le mélange obtenu est incorporé avec le mélange de bentonite et de silice de Neubourg; à ce mélange on ajoute, en continuant à tourner, 2,2 kg de pétrole lampant désodorisé; on mélange à part 0,67 kg d'alcool octylique avec 1,75 kg de glycérine pure, 9,8 kg d'alcool éthylique et 45 kg d'eau; ce mélange est incorporé dans le mélange précédemment effectué; on ajoute ensuite successivement à la première préparation, tout en continuant à tourner, quatre litres de la seconde préparation, quatre litres de la troisième préparation, trois litres de dipentène et sept litres d'huile de silicone.